(57)【要約】【課題】従来方法で形成された陽極酸化皮膜より高硬度で、しかも、クラック発生の面でも問題のない、高硬度で低クラックのバランスに優れた陽極酸化皮膜を、簡便な方法にて形成することができる半導体液晶製造装置用表面処理部材の製造方法を提供することを課題とする。【解決手段】アルミ合金或いは純アルミニウムを基材とした部材の表面に陽極酸化皮膜を形成した後、純水中に浸漬して前記陽極酸化皮膜を水和処理する半導体液晶製造装置用表面処理部材の製造方法において、前記水和処理を、処理温度：８０℃〜１００℃、処理時間（分）≧−１．５×処理温度（℃）＋２７０、を満たす条件で実施する。【選択図】なし【特許請求の範囲】
【請求項１】
アルミ合金或いは純アルミニウムを基材とした部材の表面に陽極酸化皮膜を形成した後、純水中に浸漬して前記陽極酸化皮膜を水和処理する半導体液晶製造装置用表面処理部材の製造方法において、
前記水和処理を、
処理温度：８０℃〜１００℃、
処理時間（分）≧−１．５×処理温度（℃）＋２７０、
を満たす条件で実施することを特徴とする半導体液晶製造装置用表面処理部材の製造方法。
【請求項２】
前記水和処理の後に、
処理温度：１２０℃〜４５０℃、
処理時間（分）≧−０．１×処理温度（℃）＋７１、
を満たす条件で熱処理を実施することを特徴とする請求項１記載の半導体液晶製造装置用表面処理部材の製造方法。
【発明の詳細な説明】
【技術分野】
【０００１】
本発明は、ドライエッチング装置、ＣＶＤ装置、イオン注入装置、スパッタリング装置などの半導体や液晶の製造設備などの真空チャンバ、或いはその真空チャンバの内部に設けられる部品の材料として好適に用いられるアルミニウム合金や純アルミニウムを基材とする半導体液晶製造装置用表面処理部材を製造する方法に関するものである。
【背景技術】
【０００２】
アルミ合金或いは純アルミニウムを基材とした部材の表面に陽極酸化皮膜を形成して、その基材に耐プラズマ性や耐ガス腐食性などを付与させる陽極酸化処理は、従来から広く採用されてきた。
【０００３】
例えば、半導体製造設備のプラズマ処理装置に用いられる真空チャンバ、並びに、その真空チャンバの内部に設けられる電極等の各種部材は、アルミニウム合金を用いて形成されることが通常であった。しかしながら、そのアルミニウム合金を無垢のままで使用すれば、耐プラズマ性や耐ガス腐食性などを維持することができないので、アルミニウム合金によって形成された部材の表面に陽極酸化処理を施して陽極酸化皮膜を形成することで、耐プラズマ性や耐ガス腐食性などを付与することで対応していた。
【０００４】
半導体製造設備のプラズマ処理装置に用いられる真空チャンバ、並びに、その真空チャンバの内部に設けられる電極等の各種部材は、プラズマの物理エネルギーによる陽極酸化皮膜の磨耗が激しく、陽極酸化皮膜は高硬度である必要があり、また、陽極酸化皮膜にクラックが存在するとクラックを通じてガスが侵入して基材であるアルミニウム合金を腐食するため、陽極酸化皮膜にはできるだけクラックが存在しない方が良い。
【０００５】
従来は、陽極酸化皮膜を高硬度化する方法として、陽極酸化皮膜を形成する際の電解液を低温に制御する方法や、高電流密度にて電解する方法が採用されているが、これらの方法で陽極酸化皮膜を高硬度化すると、陽極酸化皮膜のクラックの発生を増加させる方向になり、また、これらの方法には高エネルギーが必要となるという問題もある。そこで、各種部材の使用環境や要求価格に応じて、陽極酸化皮膜の硬度とクラックのバランスが調整されているが、高硬度と低クラック、そして低価格への要求に十分に対応できていないのが現状である。
【０００６】
また、陽極酸化皮膜を高硬度化する方法としては、特許文献１として、アルコールを添加した硫酸系電解液を用いて高硬質の陽極酸化皮膜を形成する方法が提案されている。しかしながら、この方法は、陽極酸化処理による電解液中のアルコールの濃度変化の管理が煩雑になるという問題点を有している。
【０００７】
また、特許文献２として、アルミニウム合金に陽極酸化加工が施されている表面処理部材の表面に、更に、酸化物溶射皮膜を形成する方法が提案されており、得られる皮膜が高硬度であることが記載されている。しかしながら、この方法は、酸化物溶射皮膜を形成するための処理が非常に複雑であり、且つ高価な設備を必要とし、また、複雑形状部位には適用できないという課題がある。
【先行技術文献】
【特許文献】
【０００８】
【特許文献１】特開２００６−３３６０８１号公報
【特許文献２】特開２００４−３３２０８１号公報
【特許文献３】特開平７−２１６５８８号公報
【発明の概要】
【発明が解決しようとする課題】
【０００９】
本発明は、上記従来の問題を解決せんとしてなされたもので、従来方法で形成された陽極酸化皮膜より高硬度で、しかも、クラック発生の面でも問題のない、高硬度で低クラックのバランスに優れた陽極酸化皮膜を、簡便な方法にて形成することができる半導体液晶製造装置用表面処理部材の製造方法を提供することを課題とするものである。
【課題を解決するための手段】
【００１０】
請求項１記載の発明は、アルミ合金或いは純アルミニウムを基材とした部材の表面に陽極酸化皮膜を形成した後、純水中に浸漬して前記陽極酸化皮膜を水和処理する半導体液晶製造装置用表面処理部材の製造方法において、前記水和処理を、
処理温度：８０℃〜１００℃、処理時間（分）≧−１．５×処理温度（℃）＋２７０、を満たす条件で実施することを特徴とする半導体液晶製造装置用表面処理部材の製造方法である。
【００１１】
請求項２記載の発明は、前記水和処理の後に、処理温度：１２０℃〜４５０℃、
処理時間（分）≧−０．１×処理温度（℃）＋７１、を満たす条件で熱処理を実施することを特徴とする請求項１記載の半導体液晶製造装置用表面処理部材の製造方法である。
【発明の効果】
【００１２】
請求項１記載の半導体液晶製造装置用表面処理部材の製造方法によると、水和処理の処理時間および処理温度を規定するという極めて簡便な方法で、従来方法で形成された陽極酸化皮膜より高硬度で、しかも、クラック発生の面でも問題のない、高硬度で低クラックのバランスに優れた陽極酸化皮膜を形成することができる。
【００１３】
また、本発明の半導体液晶製造装置用表面処理部材の製造方法における水和処理は、処理温度が８０℃〜１００℃の熱水を用いた処理であり、加圧蒸気を用いる水和処理のように、特別な設備も必要としない。
【００１４】
請求項２記載の半導体液晶製造装置用表面処理部材の製造方法によると、水和処理の後に更に熱処理を施すため、陽極酸化皮膜を、クラック発生の面でも問題のない範囲で更に高硬度とすることができる。
【図面の簡単な説明】
【００１５】
【図１】実施例の試験結果をまとめたものであって、水和処理時間および水和処理温度と、ビッカース硬度の関係を示すグラフ図である。
【図２】実施例の試験結果をまとめたものであって、水和処理の処理時間および処理温度と、クラック頻度の関係を示すグラフ図である。
【図３】実施例で、試験片の表面を光学顕微鏡により４００倍の倍率で観察した観察例のクラックの発生状況を示す顕微鏡写真である。
【発明を実施するための形態】
【００１６】
以下、本発明を実施形態に基づき詳細に説明する。
【００１７】
陽極酸化皮膜は、アルミニウム合金などの基材を電解液中に浸漬して陽極とし、電流を流すことで、陽極側のアルミニウム合金などの基材の表面を酸化することにより形成されるが、電解液の組成、電解温度、電流密度（単位面積あたりの電流値）によって、形成される陽極酸化皮膜の性状、すなわち、陽極酸化皮膜の硬度や発生するクラック頻度などが異なることとなる。
【００１８】
陽極酸化皮膜は、主として硫酸電解液を用い、低温且つ高電流密度で電解することによって、形成されているのが現状であるが、この方法で陽極酸化皮膜を形成すると、高硬度の陽極酸化皮膜を得ることはできるものの、一方で、陽極酸化皮膜に発生するクラックの頻度（例えば、単位表面積あたりのクラック長さ）が大きくなるという矛盾を生じていた。
【００１９】
また、半導体液晶製造装置用表面処理部材においては、ガスと陽極酸化皮膜の化学反応抑制の観点で、陽極酸化皮膜に水和処理（通称：封孔処理）を施すことがあるが、水和処理を施すと、例えば、特許文献３で、「封孔処理で形成された封孔層４は、結晶化する傾向をもっており、皮膜強度を低下させる原因となる」と記載されているように、一般に、陽極酸化皮膜の硬度が低下することが知られており、許容される硬度低下の範囲内での水和処理時間が設定されていた。
【００２０】
本発明者らは、この水和処理に着目し、鋭意、検討、探求を重ねた。その結果、水和処理時間を十分に長くすることで、逆に、陽極酸化皮膜が高硬度化し、発生するクラックの頻度もあまり高くならないことを見出し、本発明の完成に至った。
【００２１】
具体的には、陽極酸化皮膜を水和処理する際の処理温度を８０℃〜１００℃とした上で、水和処理を施す際の処理時間を、「処理時間（分）≧−１．５×処理温度（℃）＋２７０」という条件を満たすようにして、水和処理を実施することで、陽極酸化皮膜が高硬度化し、発生するクラックの頻度もあまり高くならない。
【００２２】
また、水和処理の後に、熱処理を施すことで、陽極酸化皮膜が更に高硬度化し、発生するクラックの頻度も問題とするほど高くならないことを見出した。
【００２３】
具体的な熱処理の条件は、処理温度を１２０℃〜４５０℃とした上で、熱処理を施す際の処理時間を、「処理時間（分）≧−０．１×処理温度（℃）＋７１」という条件を満たすようにして、陽極酸化皮膜に熱処理を施すことであり、このような条件で陽極酸化皮膜に熱処理を施すことで、熱処理を施す前の高硬度化した陽極酸化皮膜より更にビッカース硬度でＨｖ．２５以上高硬度化することができ、また、発生するクラックの頻度も問題とするほど高くならない。
【００２４】
（水和処理の処理温度）
水和処理の温度は、８０℃〜１００℃の範囲とする。水和処理の温度が８０℃未満の場合は、「処理時間（分）≧−１．５×処理温度（℃）＋２７０」という条件を満足する処理時間で水和処理を施しても、陽極酸化皮膜が高硬度化しない。その理由については十分に解明できていないが、水和反応によって形成される陽極酸化皮膜の酸化物状態が８０℃以上の場合と異なっているためと考えられる。一方、水和処理の温度を１００℃超とするには、水を水蒸気にするなどの特別な設備が必要となる。
【００２５】
水和処理の温度は、１００℃までのなるべく高温である方が処理時間が短くなり生産の観点で優れるが、逆に、高温であるほど水の蒸発量が大きくなって水の補充が必要となり処理が煩雑になる。また、工場内の別の設備で使用する８０℃以上の水を流用することができため、水和処理の温度は、これらの観点を考慮し、８０℃〜１００℃の範囲で適宜設定すれば良い。
【００２６】
（水和処理の処理時間）
水和処理の処理温度を８０℃〜１００℃の範囲に規定しても、その処理時間が短いと陽極酸化皮膜の硬度は逆に低下するため、処理温度に応じた最低処理時間を規定することが必要である。具体的には、「処理時間（分）≧−１．５×処理温度（℃）＋２７０」という条件を満たすようにして、水和処理を実施すれば良い。水和処理時間によって陽極酸化皮膜の硬度が変化する理由については、十分に解明できていないが、水和反応による陽極酸化皮膜の、酸化物の状態変化と酸化物の体積膨張のバランスを起因とするものではないかと考えることができる。
【００２７】
尚、水和処理の処理時間を「処理時間（分）≧−１．５×処理温度（℃）＋２７０」という条件を満足する範囲で、できるだけ長くする方が陽極酸化皮膜の硬度は高くなるが、一方で、クラック頻度も僅かながら上昇する傾向があるため、要求性能に応じて適宜処理時間を設定すれば良い。但し、処理時間が長すぎると生産性に劣るため、水和処理の処理時間は、４８０分以下が好ましく、３００分以下が更に好ましい。
【００２８】
（熱処理の処理温度）
熱処理の温度は、１２０℃〜４５０℃の範囲とする。熱処理の温度が１２０℃未満の場合は、「処理時間（分）≧−０．１×処理温度（℃）＋７１」という条件を満足する処理時間で熱処理を施しても、陽極酸化皮膜が高硬度化しない。その理由については十分に解明できていないが、水和反応後の脱水反応に伴う陽極酸化皮膜の構造変化が不十分であるためと考えられる。一方、熱処理の温度を４５０℃超とすれば、基材であるアルミニウム合金等の変形が起こりやすくなり、製品の寸法公差が外れる可能性がある。従って、熱処理の温度は、１２０℃〜４５０℃の範囲とした。
【００２９】
（熱処理の処理時間）
熱処理の処理温度を１２０℃〜４５０℃の範囲に規定しても、その処理時間が短いと陽極酸化皮膜の硬度は、ビッカース硬度でＨｖ．２０程度かそれ以下しか上昇せず、熱処理を施す工業的意味が殆どないため、処理温度に応じた最低処理時間を規定した。具体的には、「処理時間（分）≧−０．１×処理温度（℃）＋７１」という条件を満たすようにして、熱処理を実施すれば良い。熱処理時間によって陽極酸化皮膜の硬度が変化する理由については、十分に解明できていないが、水和反応後の脱水反応に伴う陽極酸化皮膜の構造変化に起因とするものではないかと考えることができる。
【００３０】
尚、熱処理の処理時間を「処理時間（分）≧−０．１×処理温度（℃）＋７１」という条件を満足する範囲で、できるだけ長くする方が陽極酸化皮膜の硬度は高くなるが、一方で、クラック頻度も僅かながら上昇する傾向があるため、要求性能に応じて適宜処理時間を設定すれば良い。但し、処理時間が長すぎると生産性に劣るため、熱処理の処理時間は、１２０分以下が好ましく、９０分以下が更に好ましい。
【実施例】
【００３１】
以下、実施例を挙げて本発明をより具体的に説明するが、本発明はもとより下記実施例によって制限を受けるものではなく、本発明の趣旨に適合し得る範囲で適宜変更を加えて実施することも可能であり、それらは何れも本発明の技術的範囲に含まれる。
【００３２】
まず、ＪＩＳに規定される６０６１アルミニウム合金を溶製してルミニウム合金鋳塊（サイズ：２２０ｍｍＷ×２５０ｍｍＬ×ｔ１００ｍｍ、冷却速度：１５〜１０℃）とし、その鋳塊を切断して面削（サイズ：２２０ｍｍＷ×１５０ｍｍＬ×ｔ６０ｍｍ）した後、均熱処理（５４０℃×４ｈ）を施した。均熱処理後、６０ｍｍ厚の素材を熱間圧延により６ｍｍ厚の板材に圧延し、切断（サイズ：２２０ｍｍＷ×４００ｍｍＬ×ｔ６ｍｍ）した後、溶体化処理（５１０〜５２０℃×３０ｍｉｎ）を施した。溶体化処理後、水焼入れし、時効処理（１６０〜１８０℃×８ｈ）を施して供試合金板を得た。
【００３３】
その供試合金板より、２５ｍｍ×３５ｍｍ（圧延方向）×ｔ３ｍｍの試験片を切り出し、その表面を面削加工した。次いで、６０℃−１０％ＮａＯＨ水溶液中に２分浸漬した後に水洗し、更に、３０℃−２０％ＨＮＯ３水溶液中に２分浸漬した後に水洗して表面を清浄化した後に、表１〜４に示す各条件で陽極酸化処理を施して試験片の表面に陽極酸化皮膜を形成した。陽極酸化皮膜の膜厚は全て５０μｍとした。
【００３４】
また、水和処理は、各試験片を純水中に浸漬し、表１〜４に示す各水和処理温度および各水和処理時間で実施した。
【００３５】
更に、一部の試験片については熱処理を施した。熱処理は、各試験片を大気熱処理炉に入れ、表１〜４に示す各熱処理温度および各熱処理時間で実施した。
【００３６】
以上の方法で作製した各試験片の表面を光学顕微鏡により４００倍の倍率で観察し、クラック頻度を求め出した。観察例の顕微鏡写真を図３に示す。このクラック頻度は、各試験片の表面０．２３５×０．１８０ｍｍの範囲内に発生したクラックの長さの総計（ｍｍ）を測定し、この総計長さをｍｍ／ｍｍ２の単位で換算することにより求め出した。
【００３７】
次に、各試験片を樹脂に埋め込み、陽極酸化皮膜の断面を露出させた後、陽極酸化皮膜の断面の中央部の硬度を、ビッカース硬度計（Ａｋａｓｈｉ、ＭＶＫ−Ｇ２）で測定した。
【００３８】
水和処理後の各試験片については、各試験片の測定で得られたビッカース硬度が、水和処理を施さないＮｏ．１のビッカース硬度以上のビッカース硬度であるものを、陽極酸化皮膜が高硬度であるとして合格とした。また、熱処理後の各試験片については、各試験片の測定で得られたビッカース硬度が、熱処理前のビッカース硬度よりＨｖ．２５以上上昇したものを、陽極酸化皮膜が高硬度であるとして合格とした。
【００３９】
表１〜４にその試験結果を示すと共に、Ｎｏ．１〜Ｎｏ．２９の水和処理時間および水和処理温度と、ビッカース硬度の関係、およびＮｏ．３２〜Ｎｏ．４３の水和処理時間および水和処理温度と、ビッカース硬度の関係を図１に、Ｎｏ．１〜Ｎｏ．２９の水和処理時間および水和処理温度と、クラック密度の関係、およびＮｏ．３２〜Ｎｏ．４３の水和処理時間および水和処理温度と、クラック密度の関係を図２に夫々示す。
【００４０】
【表１】
2010209457.tif 000002
【００４１】
【表２】
2010209457.tif 000003
【００４２】
【表３】
2010209457.tif 000004
【００４３】
【表４】
2010209457.tif 000005
【００４４】
表１〜４によると、水和処理の処理温度を、８０℃、９０℃、１００℃とし、「処理時間（分）≧−１．５×処理温度（℃）＋２７０」という条件を満足する処理時間とした、本発明の水和処理の要件を満たす発明例であるＮｏ．７〜Ｎｏ．９、Ｎｏ．１４〜Ｎｏ．１６、Ｎｏ．２１〜Ｎｏ．２３は、試験で得られたクラック頻度は高くなく、ビッカース硬度は合格判定基準を満足している。
【００４５】
一方、水和処理の処理温度が、８０℃、９０℃、１００℃であるが、「処理時間（分）≧−１．５×処理温度（℃）＋２７０」という条件を満足しないＮｏ．２〜Ｎｏ．６、Ｎｏ．１０〜Ｎｏ．１３、Ｎｏ．１７〜Ｎｏ．２０は、水和処理を施さない比較例であるＮｏ．１のビッカース硬度より、硬度が小さくなっている。
【００４６】
また、水和処理の処理温度が７０℃のＮｏ．２４〜Ｎｏ．２９は、「処理時間（分）≧−１．５×処理温度（℃）＋２７０」という条件を満足する、しないに関わらず、水和処理を施さない比較例であるＮｏ．１のビッカース硬度より、硬度が小さくなっている。
【００４７】
Ｎｏ．３０やＮｏ．３１は、従来の高硬度化方法（低温、高電流密度処理）で陽極酸化皮膜を形成した事例であり、ビッカース硬度は、Ｎｏ．７、８、１５、１６と同程度であるが、クラック頻度がこれらよりはるかに高く、劣悪である。一方、Ｎｏ．２、３、１０、１１、１７、１８が従来のクラック頻度を重視した陽極酸化皮膜に相当するが、前述の通り、ビッカース硬度が小さい。つまり、「処理時間（分）≧−１．５×処理温度（℃）＋２７０」という水和処理の条件を満足させることで、従来方法で形成された陽極酸化皮膜より高硬度で、しかも、クラック発生の面でも問題のない、陽極酸化皮膜を形成することができる。
【００４８】
また、Ｎｏ．３２〜４３は、水和処理の後に熱処理を施した試験片である。表１〜４によると、熱処理の処理温度を、１２０℃、３００℃、４００℃とし、「処理時間（分）≧−０．１×処理温度（℃）＋７１」という条件を満足する処理時間とした、本発明の熱処理の要件を満たす発明例であるＮｏ．３２〜Ｎｏ．３４、Ｎｏ．３８〜Ｎｏ．４３は、試験で得られたクラック頻度は従来の高硬度化方法で陽極酸化皮膜を形成したＮｏ．３０やＮｏ．３１よりもはるかに低く、問題となる発生頻度ではなく、また、ビッカース硬度も合格判定基準を満足している。
【００４９】
一方、熱処理の処理温度が、１２０℃、３００℃、４００℃であるが、「処理時間（分）≧−０．１×処理温度（℃）＋７１」という条件を満足しないＮｏ．３５〜Ｎｏ．３７は、熱処理前よりビッカース硬度がＨｖ．２５以上上昇していない。
【００５０】
以上の試験結果をまとめると、本発明の要件を満たす条件で半導体液晶製造装置用表面処理部材を製造することで、簡便な方法にて、従来方法で形成された陽極酸化皮膜より高硬度で、しかも、クラック発生の面でも問題のない、高硬度で低クラックのバランスに優れた陽極酸化皮膜を形成することができることができることが確認できた。
【図１】
2010209457.tif 000006
【図２】
2010209457.tif 000007
【図３】
2010209457.tif 000008